(57)【要約】【課題】官能基Ａ及び官能基Ｂをそれぞれ微粒子の異なるドメインに持たせたラテックス微粒子の製造方法及びその製法により得られた微粒子を提供する。【解決手段】第１段目は、官能基Ａを有するビニルモノマーＸとビニル架橋剤Ｚを用いてソープフリー乳化重合によるシードポリマー粒子を合成し、第２段目は、このシードポリマー粒子とビニルモノマーＰを、官能基Ｂを生じる化合物Ｓの存在下でソープフリーシード乳化重合を行い、ポリマーＰに官能基Ｂを導入することを特徴とする官能基Ａ及び官能基Ｂをそれぞれ微粒子の異なるドメインに持たせた異方性高分子微粒子の製造方法及びその製法により得られた微粒子。【選択図】  図１
2004339304.tif 000002
【特許請求の範囲】
【請求項１】
第１段目は、官能基Ａを有するビニルモノマーＸとビニル架橋剤Ｚを用いてソープフリー乳化重合によるシードポリマー粒子を合成し、第２段目は、このシードポリマー粒子とビニルモノマーＰを、官能基Ｂを生じる化合物Ｓの存在下でソープフリーシード乳化重合を行い、ポリマーＰに官能基Ｂを導入することを特徴とする官能基Ａ及び官能基Ｂをそれぞれ微粒子の異なるドメインに持たせた異方性高分子微粒子の製造方法。
【請求項２】
ビニルモノマーＸに、ビニルモノマーＹを配合する請求項１に記載した官能基Ａ及び官能基Ｂをそれぞれ微粒子の異なるドメインに持たせた異方性高分子微粒子の製造方法。
【請求項３】
ビニルモノマーＰに、ビニルモノマーＱを配合する請求項１に記載した官能基Ａ及び官能基Ｂをそれぞれ微粒子の異なるドメインに持たせた異方性高分子微粒子の製造方法。
【請求項４】
官能基Ａがエポキシ環、官能基  Ｂが水酸基、モノマーＸがグリシジルメタクリレート（ＧＭＡ）、架橋剤Ｚがジビニルベンゼン（ＤＶＢ）、モノマーＰがスチレン、化合物Ｓが２−メルカプトエタノールである官能基Ａ及び官能基Ｂをそれぞれ微粒子の異なるドメインに持たせた異方性高分子微粒子の製造方法。
【請求項５】
グリシジルメタクリレートモノマーとジビニルベンゼンモノマーを重合開始剤の存在下でソープフリー乳化重合を行い、シードポリマー粒子を合成し、次いで、スチレン、２−メルカプトエタノール及び溶媒を加えて、水中でソープフリーシード乳化重合を行い、官能基としてエポキシ環と水酸基をそれぞれ微粒子の異なるドメインに持たせた異方性高分子微粒子。
【発明の詳細な説明】
【０００１】
【発明の属する技術分野】
本発明は、生体・化学物質を共有結合によってラテックス微粒子へ固定化するに際して、生体・化学物質と段階的に反応する複数種の官能基を持つ異方性高分子微粒子とその製造方法に関する。
【０００２】
【従来の技術】
近年、数十ｎｍ〜数ｍｍまでの粒子径を持つ機能性高分子微粒子はラテックス診断薬、アフィニティー生体物質分離及びドラッグまたは酵素のキャリアーなど生化学へ幅広く応用されてきた。生体分子、例えばタンパク質は通常物理的吸着或いは共有結合によってラテックス微粒子へ固定化される。このような技術はナノバイオテクノロジーの基盤的要素技術のひとつとして重要である。
ラテックス微粒子の表面へ生体分子を共有結合するために、特有な官能基を持つラテックス微粒子が用いられる。これまでに、エポキシド、アセタール、カルボン酸、アルデヒド、クロロメチル、ヒドロキシなど官能基を持つラテックス微粒子が生体分子の共有結合による固定化のために開発された。
機能性ラテックス微粒子のサイズ（粒子径）は通常重合方法によって違ってくる。数μｍ以上のラテックス微粒子は懸濁重合法を用い、μｍ〜数μｍまでの微粒子は分散重合によって製造され、乳化重合では１００  ｎｍからμｍまでの微粒子が作られ、数十ｎｍの微粒子はミニ及びマイクロ乳化重合により合成される。これまでに、懸濁重合及び分散重合法によって作られた微粒子はアフィニティークロマトグラフィー、ドラッグデリバリーシステム（ＤＤＳ）などに応用されてきた。乳化重合法の中の一つの重合法、ソープフリー乳化重合（界面活性剤を用いない重合法）によって作られた微粒子は主として、ラテックス診断薬、アフィニティー生体物質分離に応用されている。
【０００３】
【発明が解決しようとする課題】
しかし、バイオテクノロジーへの応用を目指した従来のラテックス微粒子は主に均一組成、多孔質またはコアーシェルタイプ構造であり、微粒子表面は一種類の官能基しか持たない。従って、微粒子表面は均一、画一的であり、より高度な機能を制御することはできない。例えば、生体物質と微粒子を組み合わせたナノマシンを構築するためには、微粒子の両側に異なる官能基を持たせて方向性を付与する必要があり、このような微粒子はナノバイオテクノロジーにおける新たな要素技術として期待されるところである。
しかし、親水性の官能基を持つモノマーから微粒子を作ることは難しく（特にソープフリー乳化重合の場合）、高固形分（ラテックス中の含有量が高いポリマー成分）を持つ親水性微粒子の調製は未だに高分子微粒子研究の一つの重要な課題である。
また、官能基を有するモノマーは殆ど親水性であり、親水性ポリマー間の相分離も難しいので、２つ以上の官能基を持つ異方性高分子微粒子、すなわち、官能基Ａ及び官能基Ｂをそれぞれ微粒子の異なるドメインに持たせたラテックス微粒子及びその製造方法についてはまだ報告されていなかった。
【０００４】
【課題を解決するための手段】
上記目的を達成するために本発明は、今回の発明で開発した二つの官能性を有する異方性複合高分子微粒子はソープフリー乳化重合によって合成され、約２００  ｎｍのサイズを持つ。また、本法では、種々の組み合わせの官能基を持つ微粒子の製造が可能である。
すなわち本発明は、第１段目は、官能基Ａを有するビニルモノマーＸとビニル架橋剤Ｚを用いてソープフリー乳化重合によるシードポリマー粒子を合成し、第２段目は、このシードポリマー粒子とビニルモノマーＰを、官能基Ｂを生じる化合物Ｓの存在下でソープフリーシード乳化重合を行い、ポリマーＰに官能基Ｂを導入することを特徴とする官能基Ａ及び官能基Ｂをそれぞれ微粒子の異なるドメインに持たせた異方性高分子微粒子の製造方法及びこの方法により得られる官能基Ａ及び官能基Ｂをそれぞれ微粒子の異なるドメインに持たせた異方性高分子微粒子に関する。
【０００５】
【発明の実施の形態】
【０００６】
本発明において官能基Ａとしては、エポキシ基が挙げられる。
本発明において官能基Ｂとしては、水酸基、カルボキシル基を挙げることができる。
本発明で用いるビニルモノマーＸとしては、グリシジルメタクリレートがある。
本発明で用いるビニルモノマーＹとしては、メチルメタクリレートが挙げられる。
本発明で用いるビニル架橋剤Ｚとしては、ジビニルベンゼン、エチレングリコールジメタクリレートが挙げられる。
本発明で用いるビニルモノマーＰとしては、スチレン、メチルスチレンやエチルスチレン等のアルキルスチレン、α−メチルスチレン、β−メチルスチレン等が挙げられる。
本発明で用いる官能基Ｂを生じる化合物Ｓとしては、２−メルカプトエタノール、３−メルカプトプロピロン酸が挙げられる。
本発明で用いる添加溶媒は、トルエン、酢酸エチル等が挙げられる。
【０００７】
本発明の概要について説明する。
本発明で開発した種々の官能基を持つ異方性高分子微粒子はソープフリー乳化重合によって合成される。ソープフリー乳化重合法とは、モノマーと水の混合物に重合開始剤を導入し、ラテックス微粒子を作る方法であり、通常の乳化重合との違いは界面活性剤を使用しない。したがって、粒子表面の電荷が通常の乳化重合によって合成された微粒子の表面電荷よりも低く、また適度なサイズを持つので遠心分離で簡単に分離できる。ラテックス微粒子の特徴は、得られた微粒子の単分散性（サイズの均一性）が高いことである。
本発明で開発した微粒子は、２つの異なるドメインを持ち、各ドメインはそれぞれ異なる官能基Ａ、Ｂを持ち、官能基Ａ、Ｂそれぞれに異なる機能分子を結合させることができる。官能基数はモノマーの添加量によって制御できる。
その製造方法は２段階より成る。第１段目は、モノマーＸあるいは２種類のモノマーＸ、Ｙと架橋剤Ｚを用いたソープフリー乳化重合によるシード粒子の合成であり、第２段目は、このシード粒子を用いたモノマーＰあるいは２種類のモノマーＰ、Ｑのソープフリーシード乳化重合過程である。モノマーＸは目的とする官能基Ａを有し、官能基Ｂは、微粒子製造中にポリマーＰに導入することができた。
本発明の官能基Ａ及び官能基Ｂをそれぞれ微粒子の異なるドメインに持たせた異方性高分子微粒子の典型的な製造方法を図１に示す。
【０００８】
本発明について実施例を用いてさらに詳しく説明するが、本発明はこれら実施例に限定されるものではない。
（実施例１）官能基Ａがエポキシ環、官能基  Ｂが水酸基、モノマーＸがグリシジルメタクリレート（ＧＭＡ）、架橋剤Ｚがジビニルベンゼン（ＤＶＢ）、モノマーＰがスチレンの場合の実施例について示す。
（安定でより親水的なポリ（グリシジルメタクリレート−ジビニルベンゼン）シード粒子［Ｐ（ＧＭＡ−ＤＶＢ）］の調製）
グリシジルメタクリレート（ＧＭＡ）モノマーは水よりも密度が高く（１．０８  ｇ／ｍｌ）、親水性も高いので、ＧＭＡの単独ソープフリー乳化重合では安定なラテックスを得ることは難しい。
安定なポリマーラテックスはジビニルベンゼン（ＤＶＢ）の添加により合成できた。その方法は以下の通りである。
ＧＭＡ  １４  ｇ／ＤＶＢ  １  ｇ／重合開始剤Ｖ−５０  ０．４５  ｇ／水約２８５ｇを用い、２００  ｒｐｍの回転速度、７０  ℃で１５時間重合を行った。モノマー変化率、粒子径はそれぞれ１００  ｗｔ％、約１８０  ｎｍである。開始剤Ｖ−５０の使用は重合中に反応液のｐＨを中性に保ち、ＧＭＡのエポキシド基の開環反応を防ぐために有効である。一方、過硫酸系の開始剤を用いると、重合反応に連れて反応液が酸性となり、７０  ℃でエポキシドが開環してしまう。
【０００９】
（ソープフリーシード乳化重合による半球型ポリ（グリシジルメタクリレートｃジビニルベンゼン）とポリ（スチレン）複合微粒子［Ｐ（ＧＭＡ−ＤＶＢ）／Ｐ（Ｓｔ）］の調製）
上記で調製した親水性のポリ（グリシジルメタクリレート−ジビニルベンゼン）［Ｐ（ＧＭＡ−ＤＶＢ）］をシード粒子（ｓｅｅｄ  ｐａｒｔｉｃｌｅ）とし、スチレンモノマー、２−メルカプトエタノール、重合開始剤Ｖ−５０、溶媒（トルエンあるいは酢酸エチル）及び水を添加し、ソープフリーシード乳化重合により二官能性のポリ（グリシジルメタクリレート−ジビニルベンゼン）とポリ（スチレン）複合微粒子［Ｐ（ＧＭＡ−ＤＶＢ）／Ｐ（Ｓｔ）］の調製を行った。Ｐ（ＧＭＡ−ＤＶＢ）シードは、使用する前にセルロース膜を用いて水道水及び純水でそれぞれ２４時間の透析を行い、未反応のモノマーと開始剤、オリゴマーなどを除去した。Ｐ（ＧＭＡ−ＤＶＢ）／Ｐ（Ｓｔ）複合微粒子の調製方法を下表に示す。
【表１】
2004339304.tif 000003
すべての重合反応は２００  ｒｐｍの回転速度、７０  ℃で２４時間行った。
Ｐ（ＧＭＡ−ＤＶＢ）シード粒子（ｓｅｅｄ  ｐａｒｔｉｃｌｅ）に、スチレンモノマー２  ｇ／２−メルカプトエタノール０．０２  ｇ／重合開始剤（Ｖ−５０）  ０．０４  ｇ／トルエン２  ｇ／純水  約１３０  ｇを添加し、７０  ℃、２００  ｒｐｍで２４時間重合を行うことにより、目的とする微粒子が得られた。得られた複合微粒子の形態は透過型電子顕微鏡により観察した。その結果を図２に示す。試料は四酸化ルテニウムにより染色した。明るい部分は親水性のポリ（グリシジルメタクリレート−ジビニルベンゼン）、暗い部分はポリスチレンを示す。
【００１０】
【本発明の効果】
本発明は、二つの官能性を有する異方性複合高分子微粒子をソープフリー乳化重合によって合成され、約２００  ｎｍのサイズを持つ。また、本発明の方法を用いれば、官能基Ａ及び官能基Ｂについて、種々の組み合わせの官能基を持つ微粒子の製造が可能である。
また、本発明の官能基Ａ及び官能基Ｂをそれぞれ微粒子の異なるドメインに持たせた異方性高分子微粒子は、例えば、生体物質と微粒子を組み合わせたナノマシンを構築するためには、微粒子の両側に異なる官能基を持たせて方向性を付与する必要があり、本微粒子はナノバイオテクノロジーにおける新たな要素技術として期待される。
【図面の簡単な説明】
【図１】本発明の官能基Ａ及び官能基Ｂをそれぞれ微粒子の異なるドメインに持たせた異方性高分子微粒子の典型的な製造プロセス。
【図２】本発明の官能基Ａ及び官能基Ｂをそれぞれ微粒子の異なるドメインに持たせた異方性高分子微粒子の透過型電子顕微鏡写真。
【図１】
2004339304.tif 000004
【図２】
2004339304.tif 000005